(57)【要約】【課題】化粧シートを基材に接着するに際して化粧シートの延伸を伴う場合でも、デザイン性および耐久性の低下を抑えることができる化粧シートを提供する。【解決手段】基材の表面に接着してなる化粧シート１である。この化粧シート１は、基材シート３の表面に、アクリル樹脂層２を有し、このアクリル樹脂層２は、８０℃以上１２０℃以下のガラス転移温度を有するアクリル樹脂と、重量平均分子量が１００００以上の活性エネルギー線硬化型樹脂とを含有する硬化性樹脂組成物の硬化物の層である。【選択図】図１
2013256024.tif 000002
【特許請求の範囲】
【請求項１】
基材シートの表面に、アクリル樹脂層を有し、このアクリル樹脂層は、８０℃以上１２０℃以下のガラス転移温度を有するアクリル樹脂と、重量平均分子量が１００００以上の活性エネルギー線硬化型樹脂とを含有する硬化性樹脂組成物の硬化物の層であることを特徴とする化粧シート。
【請求項２】
前記活性エネルギー線硬化型樹脂は、前記硬化性樹脂組成物の樹脂固形分１００重量部に対して、３０重量部以上９０重量部以下の割合で配合されていることを特徴とする請求項１に記載の化粧シート。
【請求項３】
請求項１または２記載の化粧シートが所定形状を有する基材の表面に前記基材の外形形状に沿って接着されていることを特徴とする化粧部材。
【発明の詳細な説明】
【技術分野】
【０００１】
本発明は、化粧シートとそれを用いた化粧部材に関する。
【背景技術】
【０００２】
システムキッチン家具や内装建材の扉などの化粧部材としては、木質系基材や無機系基材からなる基材に、グラビア印刷などで柄印刷された絵柄層と表面保護層とを有する化粧シートを接着剤で貼り合せたものが利用されている。例えば、特許文献１記載の化粧シートでは、表面保護層として、シラノール基、エポキシ基、水酸基を含有したアクリル樹脂と金属キレート物を含む塗料の硬化塗膜を採用している。この硬化塗膜は、耐候性、耐擦傷性、耐薬品性、耐汚染性に優れている。
【０００３】
ところで近年では、デザイン性への趣向が高まり、色柄、デザイン柄、質感に加え、収まり、ディテール面に関するニーズが高まっている。例えば、扉部材の面部と周囲４側面の各側面を形成する端部（エッジ）との同調性や框扉など異形状扉に関する対応が強く求められている。扉部材の面部と端部（エッジ）との同調性を高める方法としては、例えば、真空成型などによって一枚の化粧シートを被接着物である基材に接着するなど、扉部材の面部と端部を一枚の化粧シートで形成する方法が採用される。この方法によれば、扉部材の面部および端部各々に対応する基材の部分が化粧シートで被覆される。そして、扉部材においては、面部と端部が一枚の化粧シートで形成されているため、同調性が高められる。異形状扉への対応についても、真空成型などによる方法で化粧シートを基材に接着する方法が採用される。
【先行技術文献】
【特許文献】
【０００４】
【特許文献１】特開平１０−８６３１４号公報
【発明の概要】
【発明が解決しようとする課題】
【０００５】
真空成型などによって所定形状を有する基材に化粧シートを接着する方法においては、通常、化粧シートが延伸されて基材に接着される。例えば、上記した扉部材においては、化粧シートが面部と端部に跨るため、化粧シートが延伸されて基材に接着される。このように、化粧シートが延伸されて基材に接着されると、化粧シートの延伸に起因して、表面保護層に割れ、破れ、剥離が生じたり、表面硬度が低下したりするなど、デザイン性や耐久性が低下する場合があった。
【０００６】
本発明は、以上のとおりの事情に鑑みてなされたものであり、化粧シートを基材に接着するに際して化粧シートの延伸を伴う場合でも、デザイン性および耐久性の低下を抑えることができる化粧シートおよび化粧部材を提供することを課題としている。
【課題を解決するための手段】
【０００７】
上記の課題を解決するために、本発明の化粧シートは、基材シートの表面に、アクリル樹脂層を有し、このアクリル樹脂層は、８０℃以上１２０℃以下のガラス転移温度を有するアクリル樹脂と、重量平均分子量が１００００以上の活性エネルギー線硬化型樹脂とを含有する硬化性樹脂組成物の硬化物の層であることを特徴とする。
【０００８】
この化粧シートにおいては、前記活性エネルギー線硬化型樹脂は、前記硬化性樹脂組成物の樹脂固形分１００重量部に対して、３０重量部以上９０重量部以下の割合で配合されていることが好ましい。
【０００９】
また、本発明の化粧部材は、上記化粧シートが所定形状を有する基材の表面に前記基材の外形形状に沿って接着されていることを特徴とする。
【発明の効果】
【００１０】
本発明によれば、化粧シートを基材に接着するに際して化粧シートの延伸を伴う場合でも、デザイン性および耐久性の低下を抑えることができる化粧シートおよび化粧部材を得ることができる。
【図面の簡単な説明】
【００１１】
【図１】本発明の一実施形態である化粧シートの断面図である。
【図２】図１の化粧シートが基材の表面に形成されている化粧部材の断面図である。
【発明を実施するための形態】
【００１２】
以下、本発明の実施形態について詳細に説明する。
図１は、本発明の一実施形態である化粧シートの断面図である。図２は、図１の化粧シート１が基材１４の表面に形成されている化粧部材１０の断面図である。
【００１３】
図１の化粧シート１は、基材シート３の表面に、アクリル樹脂層２を備えている。このアクリル樹脂層２は、アクリル樹脂と、活性エネルギー線硬化型樹脂とを含有する硬化性樹脂組成物の硬化物の層であり、表面保護層として構成される。この硬化性樹脂組成物を基材シート３上に塗布し、硬化させることで、硬化物塗膜としてのアクリル樹脂層２を形成することができる。
【００１４】
アクリル樹脂は、アクリル酸エステルもしくはメタクリル酸エステルの重合体である。本実施形態では、アクリル樹脂は、より高いガラス転移温度（Ｔｇ）を有するものが用いられる。具体的には、８０℃以上１２０℃以下のＴｇを有するアクリル樹脂である。８０℃以上１２０℃以下の範囲内のＴｇを有するアクリル樹脂を用いることで、良好な表面硬度や耐汚染性を有する化粧部材１０を得ることができる。また、化粧シート１を基材１４に接着させる際の化粧シート１の加工適性を向上させることができる。より好ましくは９０℃以上１１０℃以下のＴｇを有するアクリル樹脂が用いられる。
【００１５】
また、アクリル樹脂として、水酸基価４０ｍｇＫＯＨ／ｇ以下のものが好ましく用いられる。かかる範囲内の水酸基価を有するアクリル樹脂を用いることで、良好な耐汚染性を有する化粧部材１０を得ることができる。
【００１６】
活性エネルギー線硬化型樹脂は、活性エネルギー線で硬化する樹脂であり、例えば、紫外線硬化型樹脂、電子線硬化型樹脂などが挙げられる。
【００１７】
活性エネルギー線硬化型樹脂の具体例としては、分子中に（メタ）アクリロイル基、（メタ）アクリロイルオキシ基等のラジカル重合性不飽和基、エポキシ基等のカチオン重合性官能基、又はチオール基を２個以上有する硬化性（メタ）アクリレートモノマーを重合して得られる樹脂が挙げられる。耐久性の観点から、アクリロイル基を有するものが好ましい。また、分子中に、例えば、イソシアヌレート環、トリアジン環などの環状骨格を有するものであってもよい。デンドリマー、ハイパーブランチポリマー、スターバーストポリマーなど多分岐ポリマー構造を分子中に有することもできる。
【００１８】
本実施形態では、活性エネルギー線硬化型樹脂として、重量平均分子量（Ｍｗ）が１００００以上のものが用いられる。ここで、「重量平均分子量（Ｍｗ）」は、例えば、標準ポリスチレン換算によるＧＰＣ（ゲルパーミエーションクロマトグラフィー）により算出される重量平均分子量である。
Ｍｗが１００００以上の活性エネルギー線硬化型樹脂のＭｗの上限値は、例えば、５０００００である。活性エネルギー線硬化型樹脂のＭｗとして、より好ましくは、１５０００以上２５００００以下である。Ｍｗが１００００以上の活性エネルギー線硬化型樹脂は、樹脂自体が柔軟性を有しており、表面硬度の低下をより効果的に抑えることができるので、好ましく用いられる。また、耐擦傷性や耐汚染性などの物性を向上させることもできる。
【００１９】
一方、Ｍｗが１００００未満の活性エネルギー線硬化型樹脂を用いた場合、化粧シート１のアクリル樹脂層２が硬くなり、後述する真空成型性などによって化粧部材１０を作製する際、アクリル樹脂層２にクラックが生じることがある。
【００２０】
活性エネルギー線硬化型樹脂は、硬化性樹脂組成物の樹脂固形分１００重量部に対して、例えば、１０重量部以上９０重量部以下の割合で配合される。より好ましくは、活性エネルギー線硬化型樹脂は、３０重量部以上９０重量部以下の割合で配合される。かかる範囲内で活性エネルギー線硬化型樹脂を配合することにより、良好な表面硬度を有する化粧部材１０を得ることができる。また、耐汚染性を向上させた化粧部材１０を得ることができる。さらにまた、化粧シート１を基材１４に接着させる際の化粧シート１の加工適性を向上させることができる。なお、樹脂固形分とは、硬化物塗膜としてアクリル樹脂層２を形成する樹脂成分であり、アクリル樹脂や活性エネルギー線硬化型樹脂中の不揮発成分である。
【００２１】
活性エネルギー線硬化型樹脂として紫外線硬化型樹脂を用いる場合、公知の光重合開始剤を併用することができる。光重合開始剤としては、水素引き抜き型もしくは分子内開裂型のものを用いることができる。
【００２２】
水素引き抜き型の光重合開始剤としては、例えば、ベンゾフェノン／アミン系、ミヒラーケトン／ベンゾフェノン系、チオキサントン／アミン系の光重合開始剤等が挙げられる。
【００２３】
分子内開裂型の光重合開始剤としては、例えば、ベンゾイン型、アセトフェノン型、ベンゾフェノン型、チオキサントン型、アシルフォスフィンオキサイド型の光重合開始剤などが挙げられる。中でも、反応性が高いアセトフェノン型の２，２−ジメトキシー２−フェニルアセトフェノン、１−ヒドロキシシクロヘキシルフェニルケトン、２−ヒドロキシ−２−メチル−１−フェニルプロパン−１−オン、１−〔４−（２−ヒドロキシエトキシ）−フェニル〕−２−ヒドロキシ−２−メチル−１−プロパン−１−オン、フェニルグリオキシリックアシッドメチルエステルなどが好ましい。また、長波長まで吸収端が伸びているアシルフォスフィンオキサイド型のモノアシルフォスフィンオキサイド、ビスアシルフォスフィンオキサイドなどが好ましい。
【００２４】
光重合開始剤の配合量は、反応性を高め、かつ塗膜物性などを損なわないようにする観点からは、紫外線硬化型樹脂の不揮発成分１００重量部に対して好ましくは１重量部以上１０重量部以下、より好ましくは３重量部以上７重量部以下である。
【００２５】
硬化性樹脂組成物には、必要に応じて、各種添加剤を添加することができる。例えば、イソシアネート樹脂、シリカ、アルミナなどの微粉末からなる体質顔料（充填剤）、紫外線吸収剤などを添加することができる。
【００２６】
硬化性樹脂組成物には、粘度を調整するために、樹脂の成分を溶解可能な溶剤が含有されていてもよい。溶剤としては、芳香族炭化水素、ケトン類、酢酸エステル類、アルコール類、エーテル類およびこれらの２種以上の混合物を挙げることができる。芳香族炭化水素の具体例としては、トルエン、キシレンなど、ケトン類としては、アセトン、メチルエチルケトン、メチルイソブチルケトン、シクロヘキサノンなど、酢酸エステル類としては、酢酸エチル、酢酸イソプロピル、酢酸ブチルなどがある。また、アルコール類の具体例としては、メチルアルコール、エチルアルコール、イソプロピルアルコールなど、エーテル類としては、ジオキサン、テトラヒドロフラン、ジイソプロピルエーテルなどがある。
【００２７】
以上の硬化性樹脂組成物を基材シート３に塗工し、硬化させることによってアクリル樹脂層２を形成することができる。
硬化性樹脂組成物の塗工法としては、グラビア（ロール）コート、グラビアリバース（ロール）コート、スピンナーコート、グラビアオフセットコート、ロールコート、リバースロールコート、キスコート、ディップコートなどを用いることができる。また、シルクスクリーンによるベタコート、ワイヤーバーコート、フローコート、コンマコート、かけ流しコート、刷毛塗り、スプレーコート、ジェットインクなども用いることができる。
【００２８】
アクリル樹脂層２の厚み（硬化物塗膜としての膜厚）が最終的に３μｍ以上２０μｍ未満、より好ましくは１０μｍ以上１５μｍ以下となるように塗工することが好ましい。３μｍ以上であれば、十分な耐久性を確保することができる。また、２０μｍ未満であれば、十分な密着性を確保することができる。
【００２９】
硬化性樹脂組成物を硬化させる方法としては、紫外線硬化型樹脂を含有する硬化性樹脂組成物の場合には紫外線照射装置が用いられ、電子線硬化型樹脂を含む硬化性樹脂組成物の場合には電子線照射装置が用いられる。
【００３０】
紫外線照射装置としては、例えば、超高圧水銀灯、高圧水銀灯、ブラックライトランプ、メタルハライドランプなどの光源が使用される。紫外線の波長としては、通常、１９０〜３８０ｎｍの波長領域が主として用いられる。照射量は５０〜１０００ｍＪ／ｃｍ２の範囲が好ましい。紫外線照射量が５０ｍＪ／ｃｍ２以上であれば、塗膜を十分に硬化させることができる。また、紫外線照射量が１０００ｍＪ／ｃｍ２以下であれば、塗膜の黄変を抑えることができる。
【００３１】
電子線照射装置としては、コックロフトワルト型、バンデグラフ型、共振変圧器型、絶縁コア変圧器型あるいは直線型、ダイナミトロン型、高周波型などの各種電子線加速器が用いられる。電子線を照射する場合、加速電圧１００〜１０００ＫｅＶ、好ましくは１００〜３００ＫｅＶで照射する。吸収線量としては、通常、１〜３００ｋＧｙ（キログレイ）程度である。吸収線量が１ｋＧｙ以上であれば、塗膜を十分に硬化させることができる。吸収線量が３００ｋＧｙ以下であれば、塗膜の黄変や損傷を抑えることができる。
【００３２】
以上のようにして硬化性樹脂組成物が硬化されて形成されたアクリル樹脂層は、伸び率を１２０％以上３００％未満の範囲内に設定可能である。
ここで、「伸び率」とは、ＪＩＳ Ａ ６９１０に準拠して、塗料（硬化性樹脂組成物）を２ｍｍに塗布し作製後、ダンベル状２号形に成形したものを試験片として測定した伸び率をいう。
【００３３】
伸び率１２０％以上のアクリル樹脂層２を有する化粧シート１は、後述するが、延伸を伴って基材１４に接着される場合において、表面保護層に割れ、破れ、剥離が生じにくくなる。また、伸び率３００％未満のアクリル樹脂層２を有する化粧シート１は、延伸を伴って基材１４に接着される場合、表面硬度の低下を抑えることができる。このように伸び率１２０％以上３００％未満のアクリル樹脂層２を有する化粧シート１は、延伸を伴って基材１４に接着される場合において、表面保護層に割れ、破れ、剥離が生じにくくなり、また、表面硬度の低下を抑えることができる。これによって、得られる化粧部材１０のデザイン性および耐久性の低下を抑えることができる。このようなデザイン性および耐久性の観点から、アクリル樹脂層２の伸び率は、好ましくは１５０％以上２５０％以下、より好ましくは１８０％以上２３０％以下であることが望ましい。
【００３４】
基材シート３は、熱可塑性樹脂がシート状に形成されている熱可塑性フィルム層を有しており、例えば、隠蔽層としての不透明な熱可塑性樹脂フィルム層４、絵柄層５、透明な熱可塑性樹脂フィルム層６が順次積層して構成されている。化粧部材１０として求められる質感（光沢やマットなど）や、基材１４の目止め隠蔽性と平滑性などを考慮して、透明な熱可塑性樹脂フィルム層６のない構成とすることもできる。
【００３５】
不透明な熱可塑性樹脂フィルム層４は、基材１４の目止め隠蔽性と絵柄層５の意匠性を向上させる目的で設けられる。不透明な熱可塑性樹脂フィルム層４は、例えば、アクリル系樹脂、ＡＢＳ樹脂、ＡＥＳ樹脂、塩化ビニル樹脂などの熱可塑性樹脂に、顔料などの着色剤が添加されて不透明に形成され、所定の厚さにシート化されている。不透明な熱可塑性樹脂フィルム層４の厚みは、例えば、５０μｍ以上１００μｍ以下の範囲内とすることができる。
【００３６】
化粧部材１０の質感にマットが求められる場合や基材１４の平滑性が高い場合には、不透明な熱可塑性樹脂フィルム層４の代わりに、着色インク層を隠蔽層として採用することができる。着色インク層は、活性エネルギー線硬化型樹脂の硬化物で形成され、不透明に形成される。着色インク層は、例えば、公知のアクリル酸エステルモノマー、オリゴマー、酸化チタン、各種添加剤などを含む硬化性樹脂組成物の硬化物から構成される。着色インク層の厚みは、例えば、１５μｍ以上７０μｍ以下の範囲内とすることができる。着色インク層が採用される場合には、上記した絵柄層５とともに、上記した透明な熱可塑性樹脂フィルム層６を有する構成の基材シート３とすることが考慮される。
【００３７】
絵柄層５は、意匠性を付与するために設けられるものであり、グラビア印刷、オフセット印刷、シルクスクリーン印刷、転写シート、インクジェット印刷など公知の印刷法を用いて形成される。絵柄層５の模様としては、木目模様、石目模様、皮絞模様、幾何学図形、文字、記号、あるいは全面ベタ印刷などがある。絵柄層５は、不透明な熱可塑性樹脂フィルム層４や透明な熱可塑性樹脂フィルム層６に印刷してもよい。
【００３８】
透明な熱可塑性樹脂フィルム層６は、質感の向上および耐久性の向上の目的で設けられる。透明な熱可塑性樹脂フィルム層６は、例えば、アクリル系樹脂、ＡＢＳ樹脂、ＡＥＳ樹脂、塩化ビニル樹脂、ポリカーボネート樹脂、ＰＥＴ樹脂などの熱可塑性樹脂で透明に形成され、所定の厚さにシート化されている。透明性の観点から、アクリル系樹脂やＰＥＴ樹脂を用いることが好ましい。また、透明性を阻害しない範囲内で、必要に応じて、着色剤や顔料を熱可塑性樹脂に添加したり、透明な熱可塑性樹脂フィルム層６にエンボス加工などを施すこともできる。透明な熱可塑性樹脂フィルム層６の厚みは、例えば、５０μｍ以上２００μｍ以下の範囲内とすることができる。
【００３９】
アクリル樹脂層２は、基材シート３の透明な熱可塑性樹脂フィルム層６側の面に形成される。透明な熱可塑性樹脂フィルム層６を有しない構成の基材シート３の場合には、絵柄層５側の面に、アクリル樹脂層２が形成される。
【００４０】
化粧シート１は、公知の接着剤や粘着剤によって基材１４の表面に接着され、図２に示されるように、基材１４と一体的に複合化される。このとき、アクリル樹脂層２が外部に露出する部分となる。
【００４１】
基材１４としては、平板状や曲面板状に形成された板材や、その面部や端部が凹凸部、Ｒ部、逆Ｒ部（凹部）の形状に加工されているものなど、所定形状を有する物品が対象となる。
基材１４の厚みは、例えば、１０ｍｍ以上３０ｍｍ以下の範囲内とすることができる。１０ｍｍ以上であれば、化粧シート１の基材１４への接着加工が容易となるなど、加工性が向上する。３０ｍｍ以下であれば、化粧シート１のアクリル樹脂層２の耐久性をより効果的に確保することができる。
【００４２】
基材１４の材質としては、木質系、無機系などを例示できる。木質系基材の具体例としては、合板、ＨＤＦ、ＭＤＦ、パーティクルボードなどが挙げられる。無機系基材の具体例としては、珪酸カルシウム板、セメント板、石膏ボードなどが挙げられる。基材１４として、低圧メラミン樹脂ボードなど、合成樹脂からなる基材を用いることもできる。
基材１４には、必要に応じて、目止め処理、隠蔽処理、表面平滑性を出すための塗工処理を施すことができる。
【００４３】
化粧シート１と基材１４との接着に用いられる接着剤や粘着剤の材料としては、化粧シート１や基材１４の材質、必要となる耐久性に応じて適宜選定される。例えば、アクリル系樹脂、ポリウレタン樹脂などのウレタン系樹脂、塩化ビニルー酢酸ビニル共重合体系樹脂、ポリエステル樹脂、塩素化ポリエチレン、塩素化ポリプロピレンなどの樹脂を含有する材料が挙げられる。なかでも、アクリル系樹脂やウレタン系樹脂を含有する材料は耐久性の観点から望ましい。
【００４４】
接着剤や粘着剤の塗布方法としては、接着剤や粘着剤を含む塗工液をスプレーなどでダイレクトに基材１４に塗布する方法、化粧シート１のアクリル樹脂層２とは反対側の面にスプレーやロールなどで塗布する方法などが挙げられる。化粧シート１に塗布する方法では、後述する真空成型時の延伸を考慮し、材料を選定する必要がある。
【００４５】
化粧シート１を基材１４に接着するに際しては、化粧シート１のアクリル樹脂層２とは反対側の面が基材１４に対峙するように化粧シート１を配置する。次いで、真空成型、圧空成型、プレス成型などによって成型することにより、化粧シート１が基材１４の外形形状に沿って延伸され、基材１４の表面に化粧シート１が接着されてなる三次元成型品としての化粧部材１０を得ることができる。図２の化粧部材１０は、一例として扉部材１１を示している。この扉部材１１は、化粧シート１が基材１４の外形形状に沿って形成されており、面部１２と端部１３が一枚の化粧シート１で形成されている。このように面部１２と端部１３が一枚の化粧シート１で形成されているので、面部１２と端部１３の同調性が高められている。化粧シート１は、表面保護層として、アクリル樹脂層２を有しているので、扉部材１１においては、表面保護層に割れ、破れ、剥離が生じにくくなっており、デザイン性や耐久性の低下が抑えられている。また、扉部材１１においては、アクリル樹脂層２によって表面硬度の低下が抑えられてもおり、この観点からも耐久性の低下が抑えられている。
図２では、化粧シート１を適用した化粧部材１０の一例として扉部材１１を示しているが、これに限定されるものではなく、各種の家具や内装建材が対象とされ、化粧シート１を適用できる。
【００４６】
以上のとおり、化粧シートは、基材シートの表面に、上記したアクリル樹脂層を有しているので、化粧シートを基材に接着するに際して化粧シートの延伸を伴う場合でも、デザイン性および耐久性の低下を抑えることができる。このようなアクリル樹脂層は、耐擦傷性、耐汚染性などの物性を向上させることもできる。また、このような化粧シートを用いることで、化粧部材ごとの塗装、乾燥、硬化などの作業工程と生産設備が不要となり、生産性および環境負荷を大きく低減することができる。
以下、実施例により本発明をさらに詳しく説明するが、本発明はこれらの実施例に何ら限定されるものではない。
【実施例】
【００４７】
（アクリル樹脂層の配合）
下記の材料を使用して、表１に示す配合１〜８の塗料（硬化性樹脂組成物）を調製した。なお、表１に示す各材料の配合量の単位は重量部である。
・重量平均分子量が1万以上の活性エネルギー線硬化型樹脂（ポリマー型樹脂）：ＲＣ２９−１２０（ＤＩＣ社製、不揮発成分（ＮＶ）５０．０％）
・重量平均分子量が1万未満のウレタンアクリレート樹脂：１７−８０６Ｒ（ＤＩＣ社製、ＮＶ８０．０％）
・高Ｔｇアクリル樹脂：ＷＢＵ１２１８（ＤＩＣ社製、Ｔｇ１００℃、ＮＶ３０．５％、重量平均分子量７万）
・低Ｔｇアクリル樹脂：ＬＲ２６３４（三菱レーヨン社製、Ｔｇ３０℃、ＮＶ６９．５％、重量平均分子量４６００）
・光重合開始剤：ＩＲＧＡＣＵＲＥ１８４（チバ社製）
・艶消しシリカ：Ｐ−５２６（水澤化学社製、平均粒径５μｍ）
【００４８】
＜実施例１＞
不透明な熱可塑性樹脂フィルム層として、厚み８０μｍの着色アクリル樹脂シート（共和レザー（株）製）を用意し、グラビアインキ（昭和インク工業（株）製）を用いて木目模様をグラビア印刷して絵柄層を形成した。更にその絵柄層の上に、二液硬化型のポリウレタンからなるプライマー液を塗工して易接着層を形成し、透明な熱可塑性樹脂フィルム層として、厚み１００μｍの透明なＰＥＴ樹脂を重ね合わせて積層体を得た。この積層体を加熱ロールを用いて加熱、加圧して熱融着した。次いで、熱融着した積層体の透明なＰＥＴ樹脂の側の面に、硬化後の塗膜の厚みが１２μｍになるように塗料（配合１）を塗工し、高圧水銀ランプで５００ｍＪ／ｃｍ２の条件で紫外線照射して塗膜を硬化させてアクリル樹脂層を形成し、化粧シートを得た。次いで、この化粧シートの裏面（アクリル樹脂層とは反対側の面）に、接着剤として二液硬化型のポリウレタンを塗布し、厚み１８ｍｍのＭＤＦ基材の表面に化粧シートを真空成型で接着することによって、シート複合扉を作製した。
【００４９】
＜実施例２＞
実施例１において塗料（配合１）の代わりに塗料（配合２）を用いた以外は、実施例１同様の方法で、シート複合扉を作製した。
【００５０】
＜実施例３＞
実施例１において塗料（配合１）の代わりに塗料（配合３）を用い、高圧水銀ランプによる紫外線照射の代わりに窒素雰囲気下中、１２０ｋｖ、３０ｋＧｙの条件で電子線照射して塗料の塗膜を硬化した。それ以外は、実施例１同様の方法で、シート複合扉を作製した。
【００５１】
＜実施例４＞
不透明な熱可塑性樹脂フィルム層として、厚み８０μｍの着色アクリル樹脂シート（共和レザー（株）製）を用意し、インクジェットインキ（コニカミノルタ（株）製）を用いて木目模様をインクジェット（ＩＪ）印刷して絵柄層を形成した。次いで、絵柄層の上に、硬化後の塗膜の厚みが１２μｍになるように塗料（配合４）を塗工し、高圧水銀ランプで５００ｍＪ／ｃｍ２の条件で紫外線照射して塗膜を硬化させてアクリル樹脂層を形成し、化粧シートを得た。次いで、この化粧シートの裏面（アクリル樹脂層とは反対側の面）に、接着剤としての二液硬化型のポリウレタンを塗布した。次いで、厚み１８ｍｍで、あらかじめＮＣで框加工したＭＤＦ基材の表面に化粧シートを真空成型で接着することによって、シート複合扉を作製した。
【００５２】
＜実施例５＞
透明な熱可塑性樹脂フィルム層として、厚み１００μｍの透明なＰＥＴ樹脂を用意し、インクジェットインキ（コニカミノルタ（株）製）を用いて木目模様をインクジェット印刷して絵柄層を形成した。次いで、同じ面に、ＵＶエナメル白インク（ＵＬ−１２０、セイコーアドバンス社製）を膜厚４０μｍになるように塗布し、着色インク層を形成して、化粧シートを得た。次に、化粧シートの絵柄層とは反対側の面に、硬化後の塗膜の厚みが１２μｍになるように塗料（配合１）を塗工し、高圧水銀ランプで５００ｍＪ／ｃｍ２の条件で紫外線照射して塗膜を硬化させてアクリル樹脂層を形成し、化粧シートを得た。次いで、この化粧シートの絵柄層−白インク面に、接着剤として二液硬化型のポリウレタンを塗布し、厚み１８ｍｍのＭＤＦ基材の表面に化粧シートを真空成型で接着することによって、シート複合扉を作製した。
【００５３】
＜実施例６＞
実施例１において塗料（配合１）の代わりに塗料（配合５）を用いた以外は、実施例１同様の方法で、シート複合扉を作製した。
【００５４】
＜比較例１＞
実施例１において塗料（配合１）の代わりに塗料（配合６）を用いた以外は、実施例１同様の方法で、シート複合扉を作製した。
【００５５】
＜比較例２＞
実施例１において塗料（配合１）の代わりに塗料（配合７）を用いた以外は、実施例１同様の方法で、シート複合扉を作製した。
【００５６】
＜比較例３＞
実施例１において塗料（配合１）の代わりに塗料（配合８）を用いた以外は、実施例１同様の方法で、シート複合扉を作製した。
【００５７】
このようにして得られた実施例及び比較例の化粧シートのアクリル樹脂層の伸び率を下記の方法で測定した。また、実施例及び比較例のシート複合扉について、下記のとおりの評価を行った。
【００５８】
［アクリル樹脂層の伸び率の測定］
ＪＩＳ Ａ ６９１０に準拠して、塗料を２ｍｍに塗布し作製後、ダンベル状２号形に成形したものを試験片として測定した。
【００５９】
［真空成型性］
真空成型後の加工性と外観を下記基準により評価した。
◎：化粧シートの基材への追従性が良好で、端部巻込みが良好である
○：化粧シートの基材への追従性および端部巻込みがやや甘く、若干浮きが見られるが実用上問題なし
×：化粧シートの破れが発生し、十分に成型できていない
【００６０】
［初期密着性］
ＪＩＳ Ｋ５４００碁盤目試験方法に準ずる方法で評価した。なお、本実施例及び比較例では○と評価されたものはなかった。
◎：碁盤目２ｍｍカット後、化粧シートにおいてアクリル樹脂層が剥離しない
〇：碁盤目２ｍｍカット後、化粧シートにおいてアクリル樹脂層がやや剥離するが実用上問題なし
×：碁盤目２ｍｍカット後、化粧シートにおいてアクリル樹脂層が剥離する
【００６１】
［耐アルコール性］
綿布にエタノール原液を付けて化粧シートの上に載せ、荷重０．５Ｎの負荷をかけて擦った後、目視で評価した。
◎：エタノール原液によるラビング試験において３０往復で白化が生じない
〇：エタノール原液によるラビング試験において３０往復でやや白化が生じるが実用上問題なし
×：エタノール原液によるラビング試験において３０往復で白化が生じる
【００６２】
［表面硬度］
◎：シート複合扉の化粧シートのアクリル樹脂層を鉛筆（Ｈ）で引っかいた後、キズが見られない
○：シート複合扉の化粧シートのアクリル樹脂層を鉛筆（Ｈ）で引っかいた後、キズが若干見られるが実用上問題なし
×：シート複合扉の化粧シートのアクリル樹脂層を鉛筆（Ｈ）で引っかいた後、キズが見られる
【００６３】
［耐光性（着色性の評価）］
シート複合扉に対してキセノンランプで４８時間照射した後の着色性を、色差計で測定した色差ΔＥで評価した。評価基準は下記のとおりである。なお、本実施例及び比較例では○、×と評価されたものはなかった。
◎：ΔＥ≦１
〇：１＜ΔＥ＜３
×：ΔＥ≧３
【００６４】
以上の測定結果、評価結果を表２に示す。
【表１】
2013256024.tif 000003
【表２】
2013256024.tif 000004
【００６５】
実施例１〜６で得られた化粧シートのアクリル樹脂層は、８０℃以上１２０℃以下のＴｇを有するアクリル樹脂と、Ｍｗが１００００以上の活性エネルギー線硬化型樹脂とを含有する硬化性樹脂組成物の硬化物の層である。このような化粧シートを用いて作製されたシート複合扉は、真空成型性、初期密着性、耐アルコール性、表面硬度、耐光性のすべての評価において実用上問題ないレベルであることが確認された。一方、比較例１〜３で得られた化粧シートのアクリル樹脂層は、８０℃以上１２０℃以下のＴｇを有するアクリル樹脂、およびＭｗが１００００以上の活性エネルギー線硬化型樹脂のうち少なくともいずれかの樹脂を有しない硬化性樹脂組成物の硬化物の層である。このような化粧シートを用いて作製されたシート複合扉は、真空成型性、初期密着性、表面硬度、耐光性のすべての評価を満足しないことが確認された。
【符号の説明】
【００６６】
１  化粧シート
２  アクリル樹脂層
３  基材シート
１０  化粧部材
１４  基材
【図１】
2013256024.tif 000005
【図２】
2013256024.tif 000006